(57)【特許請求の範囲】
【請求項１】
アクセプタ型ドーパント不純物を含み、初期電荷キャリア濃度（ｐ０）および初期抵抗率（ρ０）を有するＩＶ族ｐ型半導体物質から作られたサンプルの格子間酸素濃度（ＣＯ）を決定する、
ａ）前記サンプルを熱処理に掛けて、ドナー型ドーパント不純物を形成するサーマルダブルドナー（ＴＤＤ）を形成する工程（Ｆ１）
を含む方法であって、
ｂ）不純物補償半導体物質を得るのに要する前記熱処理の継続時間（ｔ）を決定する工程（Ｆ１）（ただし、前記不純物補償半導体物質は、アクセプタ型ドーパント不純物の濃度がドナー型ドーパント不純物の濃度の合計と実質的に等しくなることによって不純物補償されたものである）と、
ｃ）電荷キャリア濃度（ｐ、ｐ０）から、補償半導体物質の前記サンプルの前記熱ドナー濃度（ＮＴＤＤ）を決定する工程（Ｆ２）と、
ｄ）前記熱ドナー濃度（ＮＴＤＤ）および前記熱処理の前記継続時間（ｔ）から、前記格子間酸素濃度（ＣＯ）を決定する工程（Ｆ３）と
を含むことを特徴とする、方法。
【請求項２】
前記熱ドナー濃度（ＮＴＤＤ）が、前記初期電荷キャリア濃度（ｐ０）から決定される、請求項１に記載の方法。
【請求項３】
前記熱ドナー濃度ＮＴＤＤが、前記初期電荷キャリア濃度ｐ０から、以下の関係式
【数１】
0006013449.tif 000011
によって決定される、請求項２に記載の方法。
【請求項４】
前記熱ドナー濃度（ＮＴＤＤ）が、前記サンプルがｐ型導電性からｎ型導電性に変化した後に測定された電荷キャリア濃度（ｎ０）から決定される、請求項１に記載の方法。
【請求項５】
工程ｂ）が、
ｉ）時間（ｔｉ）にわたる熱処理を行う工程（Ｆ１１）と、
ｉｉ）前記サンプルの抵抗率（ρ）を測定する工程（Ｆ１２）と、
ｉｉｉ）工程ｉ）および工程ｉｉ）を、前記サンプルの前記抵抗率が閾値（ρｍ）を超えるまで繰り返す工程と
を含む、請求項１から４のいずれか一項に記載の方法。
【請求項６】
前記閾値（ρｍ）が、２００Ω・ｃｍよりも大きく、および前記サンプルの前記初期抵抗率（ρ０）の２倍よりも大きい、請求項５に記載の方法。
【請求項７】
工程ｂ）が、
ｉ）時間（ｔｉ）にわたる熱処理を行う工程（Ｆ１１）と、
ｉｉ）前記サンプルの導電型を測定する工程（Ｆ１２）と、
ｉｉｉ）工程ｉ）および工程ｉｉ）を、前記サンプルがｐ型導電性を有する限り繰り返す工程と
を含む、請求項１から４のいずれか一項に記載の方法。
【請求項８】
前記導電型の測定が、前記サンプルの表面光電圧の測定によって行われる、請求項７に記載の方法。
【請求項９】
最初に、６５０℃以上の温度での熱処理工程（Ｆ０）、および前記初期電荷キャリア濃度（ｐ０）を決定する工程（Ｆ０’）を含む、請求項１から８のいずれか一項に記載の方法。
【請求項１０】
前記初期電荷キャリア濃度（ｐ０）が、前記サンプルがドナー型ドーパント不純物をアクセプタ型ドーパント不純物の濃度（ＮＡ）の５分の１よりも低い濃度（ＮＤ）で含む場合に、抵抗率測定によって決定される、請求項９に記載の方法。
【請求項１１】
前記初期電荷キャリア濃度（ｐ０）が、前記サンプルがドナー型ドーパント不純物をアクセプタ型ドーパント不純物の濃度（ＮＡ）の５分の１よりも高い濃度（ＮＤ）で含む場合に、ホール効果によって、または吸収分光法によって測定される、請求項９に記載の方法。
【請求項１２】
前記格子間酸素濃度（ＣＯ）を決定した後、６５０℃以上の温度にて熱処理を行う工程（Ｆ４）を含む、請求項１から１１のいずれか一項に記載の方法。
【請求項１３】
ａ）からｄ）の工程が、前記サンプルの複数の領域で行われて、マッピングが実施されることを特徴とする、請求項１から１２のいずれか一項に記載の方法。
【発明の詳細な説明】
【技術分野】
【０００１】
本発明は、ｐ型ドープ半導体サンプルの格子間酸素濃度を決定する方法に関する。
【背景技術】
【０００２】
マイクロエレクトロニクス産業用、または光起電力用途を意図するシリコン基材は、酸素を含有する。それらの基材が析出した形態でない場合、酸素原子は一般的に結晶格子中の格子間位置を占める。チョクラルスキー法によって得られる単結晶シリコンの場合、またはソーラーグレードポリシリコンの場合、格子間酸素濃度は、１０１７から２・１０１８原子／ｃｍ３の間で変動する。
【０００３】
格子間酸素（Ｏｉ）は、シリコンの機械的および電気的特性に大きな影響を与える。特に、２００℃から５００℃の範囲の温度にて、酸素は、サーマルダブルドナー（ＴＤＤ）と称される析出物を形成し、これは物質の電気的特性を改変する。より高い温度にて、酸素はシリコン中に存在する金属不純物を捕捉することができる別の析出物を形成する。ゲッター効果はこのようにして得ることができる。さらに、酸素は製造プロセスによって導入される転位を阻止することにより、基材の機械的特性を改善する。
【０００４】
光起電力用途の場合、高酸素濃度は、照射下での性能低下、特に、ホウ素ドープ（Ｂ）シリコンを含有する光起電力セルの変換効率の低下を引き起こす。
【０００５】
従って、基材中における格子間酸素の濃度および分布を知ることは、シリコンの電気的および機械的特性に対する酸素の影響を局所的に明らかにするために重要であると考えられる。そして、そのような情報により、結晶化またはデバイス製造方法の最適化が可能となる。
【０００６】
サンプルの酸素濃度は、従来から、フーリエ変換赤外（ＦＴＩＲ）分光法によって決定される。しかし、この技術は時間を要し、精度に欠けるものである。それは、さらに、少なくとも２００μｍの厚さを有するサンプル、およびサンプル表面の前処理を必要とする。
【０００７】
論文"Characterization of the oxygen distribution in Czochralski silicon using hydrogen-enhanced thermal donor formation" (A.G. Ulyashin et al., Materials Science and Engineering B73 124-129, 2000)には、酸素濃度を決定するための別の技術が記載されている。
【０００８】
この技術は、熱ドナーＴＤＤの形成に基づいている。水素プラズマ強化熱処理（hydrogen-plasma-enhanced heat treatment）をＰ型サンプルに適用して、ＰＮ接合を形成する。次に、サンプル中のＰＮ接合の深さを、広がり抵抗プローブ（ＳＲＰ）測定またはキャパシタンス‐電圧（Ｃ‐Ｖ）測定によって決定する。続いて、熱ドナー濃度を、ＰＮ接合の深さから算出する。数学的モデルにより、熱ドナー濃度から酸素濃度を決定することが可能である。
【０００９】
この用いられた特性決定の方法では、ＦＴＩＲとまったく同じように、サンプルの前処理が必要である。ＳＲＰによる特性決定では、サンプルの深さ全体にわたる抵抗プロファイルを確立するために、サンプルのテーパリングが必要である。Ｃ‐Ｖによる特性決定では、サンプル表面において金属接点が用いられる。そのような接点は、サンプル物質の損傷または汚染を伴わずに取り除くことが難しい。
【００１０】
このような特性決定法が複雑であることに起因して、上述の論文の測定技術は、時間を要するものであり、マイクロエレクトロニクスおよび光起電力装置の基材へ適用することが難しいものである。
【００１１】
さらに、基材を前処理および水素化することによって、一度測定が行われたこの基材を使用することができなくなる。
【発明の概要】
【００１２】
従って、ＩＶ族ｐ型半導体物質から作製されたサンプルの格子間酸素濃度を決定することを可能とする、実施に時間が掛からず、簡便である方法を提供することが必要とされている。
【００１３】
アクセプタ型ドーパント不純物を含み、初期電荷キャリア濃度および初期抵抗率を有するサンプルにおいて、この必要性は、
ａ）サンプルを熱処理に掛けて、ドナー型ドーパント不純物を形成する熱ドナーを形成する工程と、
ｂ）不純物補償半導体物質を得るのに要する熱処理の継続時間を決定する工程と、
ｃ）電荷キャリア濃度から補償半導体物質のサンプルの熱ドナー濃度を決定する工程と、
ｄ）熱ドナー濃度および熱処理継続時間から、格子間酸素濃度を決定する工程と
によって満足される方向へと向かう。
【００１４】
格子間酸素濃度の決定後、６５０℃以上の温度での熱処理工程をさらに提供して、サンプルをその初期状態に回復させる。
【図面の簡単な説明】
【００１５】
その他の利点および特徴は、非限定例としての目的のみで与えられ、添付の図面によって説明される以下の決定の実施形態の記述から、より明確に明らかとなるであろう。
【図１】図１は、本発明に従って格子間酸素濃度ＣＯを決定する方法の工程を示す。
【図２】図２は、図１に従うアニーリング工程Ｆ１の実施形態を示す。
【図３】図３は、図１に従うアニーリング工程Ｆ１の別の選択肢としての実施形態を示す。
【図４】図４は、様々な格子間酸素濃度値ＣＯにおける、アニーリング継続時間ｔに対する熱ドナー濃度ＮＴＤＤのグラフを示す。
【図５】図５は、図１の格子間酸素濃度値ＣＯを決定する方法の追加工程を示す。
【発明を実施するための形態】
【００１６】
ｐ型ドープシリコン基材において、遊離の電荷キャリアはホールである。その数は、一般的にはホウ素原子（Ｂ）である、シリコンに注入されたドーパント不純物の濃度ＮＡに依存する。そのような原子は、電子アクセプタと称される。
【００１７】
基材がホウ素によって本質的にドーピングされる場合、ホール濃度ｐ０は、ホウ素濃度に等しい：ｐ０＝ＮＡ＝［Ｂ］。
【００１８】
基材が、無視できない濃度ＮＤにて電子ドナー原子（例えばリン）をさらに含む場合、遊離ホールの初期濃度ｐ０は、アクセプタ原子濃度ＮＡからドナー原子濃度ＮＤを引いたものに等しい：ｐ０＝ＮＡ−ＮＤ。この関係は、アクセプタおよびドナー原子のイオン化が１回のみである場合に有効である。ドナーおよび／またはアクセプタ原子が複数回イオン化される場合、濃度ＮＡおよび／またはＮＤにイオン化度が適用されることになる（ｐ０＝αＮＡ−βＮＤ）。
【００１９】
２００℃から５００℃より成る温度を基材に掛けることにより、基材中における熱ドナーＴＤＤの形成が引き起こされる。熱ドナーは、電子を発生させる。従って、これらは、ドナー型ドーパント不純物として見なされる。熱ドナーは、各ＴＤＤが２つの遊離電子を発生させることから、二重ドナーである。
【００２０】
アクセプタ型ドーパント不純物の濃度が、濃度を最終的にイオン化度で重み付けした形で、ドナー型ドーパント不純物（リン原子および熱ドナー）の濃度の合計と実質的に等しい場合、基材は、不純物補償されたものとされる。この平衡状態は、実際には、ｐ型ドープ基材（大部分がホール）およびｎ型ドープ基材（大部分が電子）との間の遷移状態に相当する。
【００２１】
本明細書で提供されるのは、アニーリングの過程でのこの平衡状態を検出し、簡便に熱ドナー濃度ＮＴＤＤを算出し、そして格子間酸素濃度ＣＯを推定することである。
【００２２】
図１は、ｐ型半導体サンプルの格子間酸素濃度ＣＯを決定する方法の工程Ｆ１からＦ３を示す。
【００２３】
第一の工程Ｆ１において、シリコン基材を例とする酸素含有サンプルは、熱処理、またはアニーリングに掛けられ、熱ドナーが形成される。アニーリング温度は、好ましくは、２００℃から５００℃の範囲であり、有利には、３５０℃から５００℃である。実際、以降で述べるように、熱ドナー形成の反応速度論は、この温度範囲、特には４５０℃にてよく知られている。
【００２４】
アニーリングの過程において、シリコン基材が補償されるためのアニーリング継続時間ｔが測定される。シリコンの補償状態の検出を可能とするいくつかの技術について、以降にて詳述する。
【００２５】
第一の技術は、アニーリングの過程において、基材の抵抗率ρを測定することを含む。
【００２６】
熱ドナーが発生されるに従って、抵抗率が上昇することを観察することができる。これは、熱ドナーに由来する電子が、基材のホールを補償することに起因する。従って、電荷キャリアの数は、ゼロへと向かう傾向がある。補償状態に到達すると、電荷キャリア（電子）の数が増加することにより、抵抗率が低下する。
【００２７】
従って、シリコンの補償状態は、最大抵抗率に対応している。そして、シリコンは、抵抗率が閾値を超える場合、好ましくは２００Ω・ｃｍ超、およびサンプルの初期抵抗率ρ０の２倍超、すなわち、熱ドナーを形成するアニーリング前の抵抗率の２倍超である場合に、補償されたと見なすことができる。
【００２８】
抵抗率は、四端子法により、または誘導結合を例とする非接触法により、簡便に測定することができる。
【００２９】
第二の技術は、導電型を複数回測定することにより、基材の導電型の変化（ｐ型からｎ型へ）を検出することから成る。
【００３０】
導電型の決定は、表面光電圧（ＳＰＶ）測定法に依存する。そのような測定は、以下の原理に基づいている。レーザーが、基材表面に周期的に適用され、そこに電子‐ホール対が一時的に発生する。表面とプローブとの間の容量結合により、表面電圧を決定することができる。
【００３１】
照射下での表面電圧と暗所での表面電圧との間の相違、より具体的にはこの差異の徴候により、サンプルの導電型を決定することができる。ＳＰＶ法による導電型の測定は、例えば、ＳＥＭＩＬＡＢ社から販売されている装置ＰＮ‐１００によって行われる。
【００３２】
図２は、図１のアニーリング工程Ｆ１の実施形態を示す。アニーリングは、基材の抵抗率が所定の閾値に達するか、またはそれを超えるまで、複数回の工程で行われる。最初はゼロであるインデックスｉを用いて、これらの工程がカウントされる。
【００３３】
工程Ｆ１１において、アニーリングは、時間ｔｉにわたって行われる。次に、工程Ｆ１２では、抵抗率ρが測定される。Ｆ１３では、測定された抵抗率の値が、補償状態を表す閾値ρｍと比較される。測定された抵抗率ρが、閾値ρｍよりも低い場合（Ｆ１３のアウトプットはＮＯ）、工程Ｆ１１に戻り、インデックスｉが増加される。続いて、新たなアニーリング工程が、時間ｔｉ＋１にわたって行われる。時間ｔｉ＋１は、時間ｔｉと異なっていてもよい。測定された抵抗率ρが、閾値ρｍよりも高い場合（Ｆ１３のアウトプットはＹＥＳ）、基材に適用されたアニーリングの総継続時間ｔが、時間ｔｉ
【数１】
0006013449.tif 000002
を加算することにより、Ｆ１４にて算出される。
【００３４】
図３は、図２のＦ１２およびＦ１３の工程の別の選択肢としての実施形態を示す。Ｆ１２において、抵抗率ではなく、導電型が、好ましくはＳＰＶ法によって測定される。基材の導電性がｐ型のものである限り（Ｆ１３のアウトプットはＮＯ）、工程Ｆ１１およびＦ１２が繰り返される。しかし、導電性がｐ型からｎ型に変化し次第（Ｆ１３のアウトプットはＹＥＳ）、累積のアニーリング継続時間ｔが算出される（Ｆ１４）。
【００３５】
図１の方法の工程Ｆ２は、初期電荷キャリア濃度ｐ０に基づいて、補償シリコンの熱ドナー濃度ＮＴＤＤを算出することを含む。これを達成するために、補償シリコン中では、アクセプタ型不純物の濃度が、ドナー型ドーパント不純物の濃度（これらのそれぞれのイオン化度によって重み付けられたもの）の合計に等しいという事実が用いられる。
【００３６】
ここでのドナー型不純物は、熱ドナーＴＤＤに、および、可能性として、リンを例とする基材に最初から存在するドナー原子ＮＤに相当する。従って、ドナー原子（ＮＤ）およびアクセプタ原子（ＮＡ）のイオン化が１回のみであるという最もよくあるケースでは、以下が得られる。
【数２】
0006013449.tif 000003
【００３７】
熱ドナーは、それが二重にイオン化されることから、二重にカウントされる。
【００３８】
この場合、初期電荷キャリア濃度ｐ０がＮＡ−ＮＤであるため、式（１）は次のようになる。
【数３】
0006013449.tif 000004
【００３９】
従って、式（２）より、基材の初期電荷キャリア濃度ｐ０が分かっていれば、継続時間ｔのアニーリング後に得られる熱ドナー濃度ＮＴＤＤを算出することができる。
【００４０】
従って、熱ドナー濃度ＮＴＤＤの算出には、最適補償を反映する関係式（２）が用いられる。実際には、この平衡状態をアニーリングの過程で達成することは難しい。従って、アニーリングの継続時間ｔを決定するために、±２０％のオーダーの精度にて、熱ドナーによって発生される電子の濃度（２・ＮＴＤＤ）が初期ホール濃度ｐ０（ｐ０＝αＮＡ−βＮＤ）に等しい場合に、シリコンは補償された状態であると見なされる。
【００４１】
換言すれば、以下の式
【数４】
0006013449.tif 000005
を満足する場合に、補償状態が達成されたものと見なされる。
【００４２】
この近似を用いると、工程Ｆ１で測定されるアニーリング継続時間ｔの値は、それでも、最適補償に相当する値に近いものとなる。
【００４３】
工程Ｆ３では、工程Ｆ１で決定されたアニーリング継続時間ｔ、および工程Ｆ２で算出された熱ドナー濃度ＮＴＤＤから、格子間酸素濃度ＣＯが決定される。
【００４４】
格子間酸素濃度ＣＯは、好ましくは、論文"Formation kinetics of oxygen thermal donors in silicon"（Wijaranakula C.A. et al., Appl. Phys. Lett. 59(13), pp. 1608, 1991）に記載の関係から算出される。この論文は、４５０℃にてアニーリングすることによるシリコン中での熱ドナー形成の反応速度論について述べている。
【００４５】
この温度はまた、熱ドナー形成速度と得られる最大濃度との間の良好な妥協点でもである。４５０℃よりも高い温度は、最大濃度の低下に対して、ＴＤＤの形成速度に有利である。従って、高い温度は、酸素濃度が、例えば５・１０１７ｃｍ−３超のように高いことが想定される場合に好ましいはずである。対照的に、４５０℃よりも低い温度は、最大ＴＤＤ濃度を上昇させることができ、例えば５・１０１７ｃｍ−３未満のように概算の酸素濃度が低い基材に用いられ得る。
【００４６】
酸素濃度に関する予備情報がない場合、４５０℃に等しいアニーリング温度が好ましく選択されることになる。
【００４７】
酸素濃度ＣＯおよびアニーリング継続時間ｔの関数として熱ドナー濃度ＮＴＤＤを表す関係式は、以下に提供され、
【数５】
0006013449.tif 000006
ＤＯは、格子間酸素拡散係数
【数６】
0006013449.tif 000007
である。
【００４８】
ｔおよびＮＴＤＤが分かれば、基材の格子間酸素濃度ＣＯを算出することができる。
【００４９】
別の形として、格子間酸素濃度ＣＯは、様々な酸素濃度ＣＯの値に対する熱ドナー濃度ＮＴＤＤ対アニーリング継続時間ｔのグラフによって決定することもできる。
【００５０】
図４は、関係式（３）に基づき、約４５０℃のアニーリング温度に対して構築されたこのようなグラフの１つを示す。
【００５１】
酸素濃度ＣＯの少しの変化が、熱ドナー濃度ＮＴＤＤの大きな変化を引き起こしていることが分かる。例として、１時間のアニーリング後、酸素濃度が５・１０１７ｃｍ−３に等しい基材は、２．５・１０１３ＴＤＤｃｍ−３を形成し、一方、酸素濃度がその３倍高い基材は、約１００倍多い熱ドナーを形成している。
【００５２】
図４のグラフから、任意の濃度ＮＴＤＤおよび任意のアニーリング時間ｔに対する、測定された基材領域における酸素濃度ＣＯの値を決定することができる。
【００５３】
４５０℃とは異なるアニーリング温度の場合、特に、論文"Effect of oxygen concentration on the kinetics of thermal donor formation in silicon at temperatures between 350 and 500°C"（Londos C.A. et al., Appl. Phys. Lett. 62(13), pp. 1525, 1993）によって、関係式（３）およびグラフを適合させることができる。この論文も、３５０℃から５００℃の範囲のアニーリング温度に対するシリコン中での熱ドナー形成の反応速度論について述べるものであった。
【００５４】
工程Ｆ２で行われるＮＴＤＤの算出では、電荷キャリア濃度ｐ０の値が分かっていることが必要である。この値は、一般的には、基材の供給業者から提供される。そうでない場合、これは、図１の方法の追加工程で決定することができる。
【００５５】
図５は、決定方法の追加工程を示しており、そのうちの１つにより、電荷キャリア濃度ｐ０を決定することができる。
【００５６】
濃度ｐ０が未知である場合、工程Ｆ０’において、アニーリング前に基材の初期抵抗率を測定してよい。次に、この測定により、電荷キャリア（ホール）の濃度ｐ０を、以下の関係式によって算出することができ、
【数７】
0006013449.tif 000008
ｑは、素電荷であり（ｑ＝１．６・１０−１９Ｃ）、μｐは、シリコン中のホールの移動度である。
【００５７】
このような関係式は、基材がアクセプタ原子を本質的に含む場合（ｐ０＝ＮＡ）、すなわち、初期ドナー原子濃度ＮＤがゼロまたは無視できる程度である場合にのみ、有効である。初期ドナー原子濃度ＮＤは、それがアクセプタ型ドーパント不純物の濃度ＮＡの５分の１より低い場合（ＮＤ≦１／５・ＮＡまたは５・ＮＤ≦ＮＡ）、無視できる程度であると見なされる。
【００５８】
基材が、ドナーおよびアクセプタの両方のドーパント型を最初に有し（ｐ０＝ＮＡ−ＮＤ）、濃度ＮＤが、濃度ＮＡの５分の１よりも高い場合（５・ＮＤ≧ＮＡ）、ｐ０は、ホール効果測定または吸収分光法などのその他の方法で決定される。
【００５９】
基材が、その初期状態において、ｐ０の値を誤らせる可能性のある熱ドナーを含んでいないことを確認するために、Ｆ０にて、６５０℃以上の高い温度でアニーリングを行うことが好ましい。これにより、酸素の析出物（またはＴＤＤ熱ドナー）が不安定化され、それらが除去される。その後、酸素原子は、その格子間位置に戻る。従って、ｐ０およびρ０は、そのようなアニーリングの後に測定される。
【００６０】
アニーリングＦ０は、さらに、濃度ｐ０が既知であっても、熱ドナー濃度ＮＴＤＤが最初はゼロであることを確認するために行ってよい。
【００６１】
そのようなアニーリングはまた、所望される領域中での格子間酸素濃度を決定した後（Ｆ３）、プロセスの最後のＦ４でも用いられることが好ましい。このアニーリング工程Ｆ４により、基材はその初期状態に戻り、再度使用することが可能となる。
【００６２】
例として、熱ドナー解離アニーリング（thermal donor dissociation annealing）（Ｆ０）を、６５０℃にて３０分間、ホウ素ドープシリコンウェハに適用する。四端子法によって測定されたウェハの抵抗率は（Ｆ０’）、およそ１８．８Ω・ｃｍに等しく、これは、７．２・１０１４ｃｍ−３のオーダーの初期ホール濃度ｐ０（またはホウ素濃度ＮＡ）に相当する（式（４）：この物質は、低ドナー原子濃度を有する：ＮＤ＜１０１３ｃｍ−３）。
【００６３】
次に、このウェハに、シリコンが補償状態となるまで、４５０℃にて１５分ごとの複数のアニーリング工程（Ｆ１１）を施す。導電型（図３；Ｆ１２）を、各アニーリング工程の後に、ＳＥＭＩＬＡＢの装置であるＰＮ‐１００を用いたＳＰＶ法によって測定する。
【００６４】
補償シリコンを得るための総アニーリング時間は、４．５時間である。従って、４．５時間のアニーリングの後、ウェハの熱ドナー濃度ＮＴＤＤは、３．６・１０１４ｃｍ−３（ｐ０／２）である。関係式（３）から算出された格子間酸素濃度は、７・１０１７ｃｍ−３に等しく、ＦＴＩＲで得られた値（６・１０１７ｃｍ−３から９・１０１７ｃｍ−３）と一致している。
【００６５】
図１に示す決定方法は、それが単純な特性決定技術を実行するものであることから、実施に時間が掛からず、容易である。さらにそれは、格子間酸素濃度ＣＯの値に対して、５％のオーダーの良好な精度を有する。
【００６６】
この方法は、有利には、基材の複数の領域に適用して、その全体のマッピングを行うことができる。基材の各領域は、次に、その領域が補償されるためのアニーリング継続時間ｔ、および関連する熱ドナー濃度ＮＴＤＤ（ＮＴＤＤ＝ｐ０／２）と関連付けられる。続いて、格子間酸素濃度が、基材の各領域に対するこの１組の値（ｔ、ＮＴＤＤ）から算出される。このようなマッピングは、次に、デバイス製造の最適化に用いることができる。
【００６７】
熱ドナー濃度ＮＴＤＤは、既に述べたように、初期電荷キャリア濃度ｐ０からの算出工程によって決定することができる。しかし、その他の技術、特には、アニーリング工程の後（前ではなく）に測定されたサンプルの電荷キャリア濃度から濃度ＮＴＤＤを決定する技術、を用いてもよい。この技術は、以下の通りである。
【００６８】
工程Ｆ２の別の選択肢としての実施形態において、補償シリコンの熱ドナー濃度ＮＴＤＤは、サンプルが導電型を変化させた直後に測定された電荷キャリア濃度から決定される。
【００６９】
ｐ型からｎ型に変化した後の電荷キャリア濃度は、以降、ｎ０で表す。それは、複数のサンプル温度Ｔに対して、例えばホール効果によって測定される。次に、これらの温度測定から、実験曲線ｎ０（Ｔ）が得られる。
【００７０】
温度に対するｎ０の理論式は、以下の通りであり、
【数８】
0006013449.tif 000009
式中、ＮＡおよびＮＤは、アクセプタおよびドナードーパント濃度であり、ＮＣは、伝導帯の状態密度であり、ＥＦは、フェルミ準位のエネルギーであり、ＥＤは、ドナー型ドーパントのエネルギー準位であり、ｋは、ボルツマン定数であり、Ｔは、サンプル温度である。
【００７１】
α（Ｔ）およびβ（Ｔ）は、以下の式で提供され、
【数９】
0006013449.tif 000010
式中、Ｅ１＝ＥＣ−７０ｍｅＶ、およびＥ２＝ＥＣ−１５０ｍｅＶである。
【００７２】
熱ドナー濃度ＮＴＤＤは、式（５）および（６）によって提供される理論曲線を、温度測定から得られる実験曲線ｎ０（Ｔ）と一致させることによって決定される。換言すれば、式（５）および（６）のＮＡ、ＮＤ、およびＮＴＤＤの数値は、測定値のプロットｎ０（Ｔ）にこの理論曲線を重ね合わせるまで変化する。
【００７３】
当業者であれば、本明細書で述べた決定方法の多くの変形および変更が考えられるであろう。シリコン基材に関連してこの方法を説明してきた。しかし、この方法はまた、その他のＩＶ族半導体、特にゲルマニウムまたはシリコン‐ゲルマニウム基材にも適用することができる。実際、ゲルマニウムも、熱ドナーが酸素の存在下で形成され得る半導体である。
【図１】
0006013449.tif 000012
【図２】
0006013449.tif 000013
【図３】
0006013449.tif 000014
【図４】
0006013449.tif 000015
【図５】
0006013449.tif 000016